Brevet FR2914300A1 — publié le 20081003

L'invention se rapporte à un béton réfractaire non-façonné, à un béton façonné et à un bloc réfractaire préfabriqué ou fini pouvant être obtenus à partir de ce béton non-façonné, et à leur utilisation pour fabriquer des revêtements de fours métallurgiques, et en particulier des revêtements de creusets ou de tuyères de hauts-fourneaux. Les bétons réfractaires sont classiquement constitués d'un mélange d'un granulat et d'un liant hydraulique à base d'oxydes d'alcalino-terreux, en particulier à base d'aluminate de chaux. Ce dernier liant est généralement appelé ciment . La présence d'oxydes alcalino-terreux dans ces bétons, appelés castable en anglais, est cependant préjudiciable à la réfractarité et augmente la déformation sous charge. De plus, ces oxydes réagissent en milieu réducteur. Ainsi, les bétons réfractaires décrits dans EP 0 839 775, qui présentent une teneur en chaux (CaO) sensiblement nulle mais au moins 1 % de particules fines de magnésie (MgO), ne sont-ils pas adaptés à des creusets de hauts-fourneaux où l'atmosphère est riche en monoxyde de carbone (CO). EP 0 030 181 décrit des bétons présentant une faible teneur en oxydes d'alcalino-terreux. Ces bétons présentent ainsi une bonne tenue à la corrosion et à l'oxydation. Leur déformation sous charge s'avère cependant difficilement contrôlable. De manière générale, les revêtements à base de bétons réfractaires à basse teneur en oxydes d'alcalino-terreux, et plus encore les bétons réfractaires sans oxydes d'alcalino-terreux, sont connus pour développer des fissures internes lorsqu'ils sont soumis aux gradients et aux variations de température dans les conditions corrosives d'un haut-fourneau. Ces fissures favorisent l'usure et limitent donc la durée de vie de ces revêtements. Pour constituer le revêtement des creusets de hauts-fourneaux, il est aussi connu d'utiliser des blocs carbonés. Ces blocs sont classiquement obtenus par mise en forme d'une pâte liée avec de la résine ou du brai, puis cuisson à une température supérieure à 1200 C. Le produit est ainsi calciné et les liants organiques pyrolysés. Les blocs carbonés présentent cependant une faible résistance à l'oxydation et à la corrosion par la fonte et une résistance à l'érosion d'autant plus faible qu'ils contiennent des proportions élevées de carbone sous forme graphite. Il existe donc un besoin pour un béton réfractaire apte à résoudre, au moins partiellement, un ou plusieurs des problèmes sus-mentionnés. Un but de l'invention est de satisfaire ce besoin. Selon l'invention, on atteint ce but au moyen d'un béton réfractaire façonné comportant un agrégat réfractaire lié par une matrice liante, la matrice représentant entre 10 et 60 % en masse du béton et présentant une composition telle que, en pourcentages en masse sur la base de la matrice : - Al2O3 + SiO2 > 70% - 50 % > SiO2 > 10% - oxydes d'alcalino-terreux : Al2O3 > 60% - 40 % > SiO2 > 10% -oxydes d'alcalino-terreux : L'invention concerne aussi un bloc fini, ayant de préférence subi une cuisson à une température comprise entre 1300 C et 1500 C. L'invention concerne encore un procédé de fabrication d'un bloc réfractaire préfabriqué selon l'invention comprenant les étapes suivantes : a) préparation d'une charge de départ ; b) versement de la charge de départ dans un moule et, de préférence, mise en vibration de la charge de départ dans ce moule ; c) séchage et durcissement de manière à obtenir une préforme, d) tempérage de la préforme, de préférence à une température comprise entre 400 et 600 C, de manière à obtenir un bloc préfabriqué, la charge de départ étant déterminée de manière qu'à l'issue de l'étape d), le bloc préfabriqué soit conforme à l'invention. L'invention concerne enfin l'utilisation d'un béton réfractaire selon l'invention ou d'un bloc réfractaire fabriqué ou pouvant être fabriqué suivant un procédé selon l'invention dans un revêtement d'un four, en particulier d'un four métallurgique, ou dans un revêtement d'un haut-fourneau, en particulier dans un revêtement d'un creuset et/ou d'une tuyère d'un haut-fourneau. Sauf mention contraire, tous les pourcentages relatifs à la composition du béton façonné ou non, sec ou humide, ou relatifs à la charge de départ, sont des pourcentages massiques exprimés par rapport à la masse de la matière minérale sèche, dont le carbure de silicium éventuel. On appelle béton non-façonné un mélange particulaire sec ou humide apte à prendre en masse de manière à constituer un béton façonné. On appelle béton façonné un matériau sec et solide, dont la microstructure est constituée par un granulat dont les grains sont solidarisés au moyen d'une matrice. La forme d'un béton façonné peut être quelconque. Le béton façonné peut notamment présenter la forme d'un bloc ou d'une couche, par exemple lorsqu'il résulte de la prise en masse d'un revêtement projeté. Classiquement, le béton façonné est obtenu par prise en masse d'un mélange particulaire qui a subi une étape d'activation, généralement par humidification avec de l'eau. Un ou plusieurs traitements thermiques ultérieurs (tempérage, cuisson) peuvent améliorer la résistance mécanique du béton façonné . Un béton façonné est qualifié de préfabriqué lorsque sa microstructure est temporaire. Sinon, il est qualifié de fini . Dans la présente invention, la microstructure d'un béton préfabriqué d'un revêtement d'un réacteur (four, haut-fourneau, ...) va ainsi encore évoluer après mise en place du béton, sous l'effet d'une température de service élevée, typiquement de l'ordre de 1300 à 1600 C, résultant de la mise en chauffe de ce réacteur. On appelle granulat un ensemble de grains réfractaires dont au moins 90% en masse ont une taille comprise entre 150 m et 15 mm. La nature du granulat dans le béton selon l'invention n'est pas limitative. Par matrice , on entend une phase cristallisée ou non, assurant une structure continue entre les grains et obtenue, lors de la prise en masse, à partir des constituants de la charge de départ. Par impuretés , on entend les constituants inévitables, introduits 10 nécessairement avec les matières premières ou résultant de réactions avec ces constituants. Les impuretés ne sont pas des constituants nécessaires, mais seulement tolérés. Par silice sous forme micronique , on entend une poudre de silice dont les particules, partiellement amorphes, ont un diamètre médian compris entre 0,01 et 4 m. La silice sous forme colloïdale présente un diamètre médian de particules pouvant être plus 15 faible, généralement de l'ordre de quelques nanomètres. On appelle alumine hydratable une alumine de type cristallographique khi-Al2O3 ou rho-Al2O3 obtenue par calcination flash d'hydrargilite gamma-Al(OH)3. Les alumines hydratables sont dites de transition et ont la propriété de s'hydrater en présence d'eau (liquide ou vapeur). 20 Enfin, on appelle fibres des structures allongées, typiquement de diamètre de 0,1 m à 2 mm et de longueur allant jusqu'à 3 cm environ. Dans un matériau façonné, on appelle taille d'une particule ou d'un grain la moyenne entre sa plus grande dimension et sa plus petite dimension, ces dimensions étant mesurées sur une coupe dudit matériau. 25 On appelle tempérage un traitement thermique d'un mélange humide, de préférence préalablement séché, à une température comprise entre 400 et 600 C. On appelle zircone l'oxyde de zirconium ZrO2. On appelle alumine l'oxyde d'aluminium Al2O3. On appelle silice l'oxyde de silicium SiO2. Pour fabriquer un béton réfractaire façonné selon l'invention, on peut procéder suivant les étapes décrites précédemment. A l'étape a), les matières particulaires sont classiquement mélangées jusqu'à obtention d'un mélange homogène. La nature et les quantités de matières premières sont déterminées de manière à ce que le béton réfractaire obtenu à l'issue de l'étape d) soit conforme à l'invention. La façon de déterminer les proportions des constituants de la charge de départ est parfaitement connue de l'homme du métier. En particulier, l'homme du métier sait que les oxydes d'aluminium et de silicium et l'éventuel carbure de silicium présents dans la charge de départ se retrouvent dans le béton façonné. Il sait également déterminer quels constituants vont se transformer pour constituer la matrice. Certains oxydes peuvent cependant être apportés par les additifs classiquement utilisés pour fabriquer des bétons, par exemple les agents de frittage, les dispersants comme les polyphosphates de métaux alcalins ou les dérivés méthacrylates. La composition de la charge de départ peut donc varier, notamment en fonction des quantités et de la nature des additifs présents, ainsi que du degré de pureté des matières premières utilisées. De préférence, la charge de départ est déterminée pour que le carbure de silicium, l'alumine et la silice représentent au moins 80 %, de préférence au moins 95 % de 20 la masse minérale sèche du béton façonné. Le granulat peut être constitué de grains à base d'oxydes réfractaires ou de réfractaires non oxydes, comme par exemple le carbone, notamment l'anthracite ou le graphite, ou par exemple des carbures comme le carbure de silicium (SiC). En particulier, les grains peuvent être des grains d'alumine, de zircone, de zircon, de carbure de silicium 25 ou de nitrure de silicium, d'un mélange de ces derniers, voire des particules réfractaires sphériques granulés. La silice peut être apportée sous forme de silice micronique (par exemple sous forme de fumée de silice ou de silice micronisée) ou de silice colloïdale. La matrice présente une teneur en CaO et/ou en MgO la plus faible possible, par exemple inférieure à 0,15 %, voire inférieure à 0,1 %. La teneur en CaO et/ou en MgO peut même être réduite à moins de 0,05 %. De préférence, la teneur en zircone (ZrO2) susceptible de constituer la matrice est cependant limitée de manière à ce que, dans la matrice, elle soit inférieure à 2 %, de préférence à 1 %, de préférence encore inférieure à 0,5 %. La présence de zircone conduit en effet à des carbures ou des nitrures dans les conditions d'ambiance d'un haut-fourneau. La teneur en oxyde de chrome (Cr2O3) de la matrice est également limitée de manière à être, de préférence, inférieure à 0,5 %, de préférence inférieure à 0,2 %, en pourcentage massique sur la base de la matrice, de préférence encore sensiblement nulle. L'oxyde de chrome conduit en effet, en conditions industrielles, à des contraintes très exigeantes en matière d'hygiène, de sécurité et d'environnement. Il est également utile de limiter la teneur en oxydes de métaux alcalins de manière que leur quantité totale dans le béton façonné soit inférieure à 1 % par rapport à la masse minérale du béton façonné sec. Avantageusement, on évite ainsi un gonflement rédhibitoire lié à la formation de phases composées d'alumine Al2O3, de silice SiO2 et d'oxydes d'alcalins (K2O, Na2O) du type leucite ou kaliophyllite. De préférence, les oxydes de chrome, de zirconium, de calcium, de magnésium et de métaux alcalins ne sont introduits dans la charge de départ qu'à titre d'impuretés. De préférence, le mélange de base comporte entre 0,1 % et 2 %, de préférence moins de 0,5 % d'un dispersant, en pourcentages en masse par rapport à la masse de la charge de départ sèche. Le dispersant peut par exemple être choisi parmi les polyphosphates de métaux alcalins ou les dérivés méthacrylates. Tous les dispersants connus sont envisageables, ioniques purs, par exemple de l'hexametaphosphate de soude (HMPNa), stériques purs, par exemple de type polyméthacrylate de sodium, ou combinés. L'ajout d'un dispersant permet de mieux répartir les particules fines, de taille inférieure à 150 microns, et favorise ainsi la résistance mécanique de la matrice. De préférence, la charge de départ comporte également entre 0,01% et 0,1% de fibres organiques du type vinylique ou polypropylène, en pourcentages massiques sur la base de la charge de départ sèche. Ces fibres facilitent avantageusement l'évacuation de l'eau pendant le séchage. Pour améliorer encore la résistance à la fracturation en service, la charge de départ peut encore comporter des fibres métalliques ou céramiques, la teneur massique de ces fibres dans la charge de départ étant de préférence comprise entre 0,01 et 5%, en pourcentages massiques sur la base de la charge de départ sèche. La charge de départ sèche constitue un béton non façonné selon l'invention, qui peut être conditionné et livré sous cette forme. Après avoir malaxé à sec suffisamment pour obtenir un mélange homogène, de l'eau est classiquement ajoutée à la charge de départ. De préférence, on ajoute au moins 2 %, de préférence au moins 3 % et moins de 10 %, de préférence moins de 6 %, de préférence encore moins de 5 %, d'eau, en pourcentages en masse par rapport à la masse minérale de la charge de départ, hormis l'eau. L'eau est ajoutée progressivement dans le malaxeur en fonctionnement jusqu'à obtention d'un mélange humide sensiblement homogène. L'ajout d'eau provoque l'activation de la charge de départ, c'est-à-dire engage son processus de prise en masse. Le mélange humide constitue un béton non façonné selon l'invention, qui peut être conditionné, par exemple en fûts, et livré sous cette forme. A l'étape b), le mélange humide est coulé dans un moule de manière à obtenir un bloc aux dimensions souhaitées, par exemple 1,0 x 0,8 x 0,4 m3. De préférence, au moins une des dimensions du bloc est supérieure à 0,4 m, de 20 préférence à 0,6 m, de préférence à 0,8 m. L'utilisation de gros blocs permet avantageusement de réduire le nombre de joints par rapport à un assemblage de briques réfractaires. Les attaques corrosives par l'intermédiaire des joints sont ainsi limitées. L'utilisation de gros blocs permet également une installation rapide du 25 revêtement réfractaire. L'utilisation de blocs réfractaires évite en effet de devoir effectuer un séchage après mise en place du revêtement. Pour améliorer la mise en place du mélange dans le moule, on utilise classiquement une aiguille vibrante comme celles utilisées dans le génie civil. La vibration de l'aiguille au sein du mélange humide est de préférence maintenue pendant une durée 30 comprise entre 3 et 20 minutes, en fonction de la taille du bloc. A l'issue de l'étape de vibration, le moule est de préférence recouvert d'une bâche afin de réduire le séchage superficiel. A l'étape c), on procède au séchage de manière à durcir le mélange humide . Pour faciliter le durcissement, le moule est de préférence immédiatement placé en étuve, dès la fin de l'étape b), de préférence à une température comprise entre 40 et 70 C et pendant une durée variable en fonction des dimensions du bloc, en général de quelques minutes à 24 heures. Après durcissement, la préforme peut être démoulée. A l'étape d), un tempérage est réalisé afin d'éliminer les hydrates. Ce tempérage est de préférence effectué sous air, de préférence encore à une température supérieure à 400 C, de préférence supérieure à 450 C et, de préférence encore, inférieure à 600 C. La vitesse de montée en température et la durée de palier à la température maximale sont classiquement adaptées en fonction des dimensions du bloc et de la charge du four de tempérage. A l'issue du tempérage, le bloc est un bloc préfabriqué selon l'invention qui présente avantageusement une résistance mécanique suffisante pour pouvoir être manipulé, transporté et assemblé pour former un revêtement d'un four, d'une tuyère ou d'un creuset. Le bloc réfractaire préfabriqué, après tempérage et avant cuisson, présente avantageusement les caractéristiques suivantes : - une résistance à la corrosion remarquable ; - un coefficient d'expansion thermique libre, c'est-à-dire sans charge, qui évolue de manière sensiblement linéaire sous l'effet d'une augmentation de la température entre 20 C et 1600 C ; - un coefficient d'expansion thermique libre moyen, entre 20 et 800 C, C20-800, inférieur à 10.10-6/ C, correspondant à une expansion thermique libre inférieure à 1,25 % entre la température ambiante de 20 C et la température de 800 C ; - un rapport entre le coefficient d'expansion thermique libre moyen (C800-1500) entre 800 et 1500 C sur celui (C20-800) entre 20 et 800 C compris entre 0,7 et 1,3, voire entre 0,8 et 1,2, et même compris entre 0,9 et 1,1 ; - un comportement sous charge remarquable, et notamment un coefficient d'expansion thermique moyen sous une charge de 2 bars compris entre 2.10-6 et 9.10-6 / C, correspondant à une expansion thermique sous charge comprise entre 0,3 et 1,4 % entre 20 et 1600 C ; - une expansion thermique telle que, pour toute température T comprise entre 600 et 1600 C, L'20-600 5 L'20-T 5 L'20-600 + 1,3 * L'20-600*(T û 600)/(600 û 20) où L'20-600 et L'20_T désignent les expansions thermiques sous charge de 2 bars, entre 20 et 600 C et entre 20 et T C, respectivement ; - une porosité ouverte du béton fini inférieure à 15% ; - un diamètre médian de pores dans le béton fini inférieur à 0,5 m, voire inférieur à 0,1 m , -une perméabilité très faible, ce qui améliore la résistance à la corrosion. En particulier, la perméabilité sous air et à température ambiante (20 C) peut être inférieure à 15 0,5 mDarcy (lmDarcy=0,987 * 10-12m2). L'expansion thermique, exprimée en pourcentage, correspond à l'allongement (si variation positive) ou au retrait (si variation négative) d'une éprouvette sous l'effet de l'accroissement de la température, au sens de la norme NFB40308 en l'absence de charge ou de la norme ISO1893 dans le cas de l'application d'une charge, l'état 0 étant l'état 20 de départ de l'éprouvette avant la mise en température. Le coefficient d'expansion thermique représente la variation d'allongement entre deux températures de référence et est exprimé en 10-6 / C. La linéarité de la courbe de déformation libre lors du développement du béton permet avantageusement de positionner précisément les joints de dilatation dans le 25 revêtement à fabriquer, ce qui permet de réduire efficacement l'apparition de contraintes de dilatation dans ce revêtement et/ou dans une éventuelle enveloppe externe métallique en contact avec le revêtement. Le bloc préfabriqué peut être mis en place dans sa position de service sans avoir été cuit. Les caractéristiques du béton préfabriqué évolueront alors suite à la mise en chauffe du four ou du haut-fourneau, sous l'effet de températures typiquement comprises entre 1300 et 1650 C. Les caractéristiques finales du revêtement réfractaire sont alors obtenues après 5 la mise en chauffe du réacteur, ce qui permet un gain en énergie appréciable et contribue à la préservation de l'environnement. Les essais suivants sont fournis à des fins illustratives et ne limitent aucunement l'invention. Pour ces exemples, différents blocs préfabriqués ont été fabriqués suivant les 10 étapes a) à d) du procédé décrit précédemment. Les matières suivantes ont été mises en oeuvre : - mélange de grains de corindon brun électrofondu commercialisé par la Société Alcan, moins de 30 % des grains, en masse, présentant une taille comprise entre 1 et 15 mm, et 60 %, en masse, présentant une taille comprise entre 0,2 et 5 mm ; 15 - poudre de corindon noir électrofondu de taille inférieure à 150 microns, commercialisée par la société Alcan, - poudre de précurseur de mullite à base d'andalousite présentant une taille inférieure à 500 microns, commercialisée par la Société Damrec ; - poudre de carbure de silicium (SiC) présentant une taille inférieure à 1001um environ ; 20 - fumée de silice du type 983 U, commercialisée par la Société Elkem ; - poudre d' alumine calcinée présentant un diamètre médian d'environ 4 microns, commercialisée par la Société Almatis ; - ciment à base d'aluminate de chaux CA 270, commercialisé par la Société Alcoa ; - alumine réactive hydratable du type Alphabond 300, commercialisée par la Société 25 Almatis ; - dispersant HMPNa en poudre, commercialisé par la Société Rhodia. La perméabilité a été mesurée sous air et à température ambiante, conformément à la norme ISO 8841. Les tests de corrosion ont été effectués en plaçant des éprouvettes de dimensions 30 x 30 x 150 mm3 en rotation à une vitesse linéaire de 2 cm par seconde, dans un laitier de haut-fourneau et de fonte, à 1500 C, pendant 6 heures sous Argon. On a mesuré le degré d'attaque à l'interface entre la fonte et le laitier, et en 5 contact avec la fonte, c'est-à-dire la réduction d'épaisseur de l'échantillon, en pourcentage par rapport à l'épaisseur initiale. Les mesures des coefficients d'expansion thermique libre ont été effectuées sur des éprouvettes cylindriques de 50 mm de diamètre et de 50 mm de hauteur, selon la norme NFB 40308. Les mesures des coefficients d'expansion thermique sous charge ont 10 été effectuées sur des éprouvettes de même dimension, selon la norme ISO 1893. La porosité ouverte a été mesurée selon la norme ISO 5017. Le diamètre médian des pores a été déterminé à partir de mesures de distribution de diamètres de pores faites par porosimétrie au mercure. Les mesures de perméabilité ont été effectuées sur des éprouvettes cylindriques 15 de 50 mm de diamètre et 30 mm d'épaisseur. Les mesures de résistance mécanique à l'écrasement à froid ont été réalisées sur des éprouvettes cylindriques de 50 mm de diamètre et 50 mm de hauteur, selon la norme NFB 40322. Les tests d'oxydation ont été effectués sur des éprouvettes de 30 x 30 20 x 150 mm3, sous vapeur d'eau, à une température de 1000 C, pendant 24 heures, selon la norme ASTM C863. Les tableaux 1 et 2 suivants résument les résultats obtenus. Tableau 1 A B Exemple 1 1 Exemple 2 Charge de départ sèche (en pourcentages massiques sur la base de la matière minérale) Granulat : Mélange de Grains de Corindon brun 82 77 69 Granulat de carbone etgraphite 75 Matrice liante : composition ci-dessous 18 23 31 25 Poudre de corindon noir électrofondu 3 3 3 (taille inférieure à 150 m) Poudre de précurseur de mullite à base 10 d' andalousite Poudre de SiC (90 % en masse Le tableau 1 montre clairement que le béton réfractaire selon l'invention présente une perméabilité à l'air plus faible et une taille de pores médiane plus faible, y compris par rapport au produit carboné de l'exemple 1. Les bétons selon l'invention présentent également une résistance à la corrosion par le laitier et la fonte supérieure à celle des produits comportant du ciment alumineux et une résistance à l'oxydation sous15 vapeur d'eau nettement supérieure à celle des produits carbonés de l'exemple 2. Dans les applications considérées, les bétons selon l'invention constituent un compromis optimal. Bien entendu, l'invention n'est pas limitée aux modes de réalisation décrits, fournis à titre illustratif et non limitatif. En particulier, le béton selon l'invention peut être constitué sur place, le mélange humide étant projeté, par une technique conventionnelle, sur la paroi à recouvrir. Le béton de l'invention peut également servir dans d'autres applications que les hauts-fourneaux, par exemple comme revêtement d'un four servant à la fusion de métaux. REVENDICATIONS 1. Béton réfractaire façonné comportant un agrégat réfractaire lié par une matrice liante, la matrice représentant entre 10 et 60 % en masse du béton et présentant une composition telle que, en pourcentages en masse sur la base de la matrice : - Al2O3 + SiO2 > 70% - 50%>SiO2 >10% -oxydes d'alcalino-terreux : 2. Béton selon la revendication précédente, dans lequel la matrice comporte plus de 1 % et moins de 50 % d'alumine hydratable. 3. Béton selon la revendication précédente, dans lequel la matrice comporte plus de 5 % et moins de 10% d'alumine hydratable. 4. Béton selon l'une quelconque des revendications précédentes, dans lequel la matrice comporte plus de 1 % et moins de 40% de silice micronique et/ou de silice sous forme colloïdale. 5. Béton selon la revendication précédente, dans lequel la matrice comporte plus de 10 % de fumée de silice et/ou de silice sous forme colloïdale. 6. Béton selon l'une quelconque des revendications précédentes, dans lequel les oxydes d'alcalino-terreux ne sont présents qu'à titre d'impuretés. 7. Béton selon la revendication précédente, dans lequel la matrice comporte plus de 40 % d'alumine (Al2O3). 8. Béton selon l'une quelconque des revendications précédentes, dans lequel la matrice comporte plus de 15 % de carbure de silicium (SiC). 9. Béton selon l'une quelconque des revendications précédentes, dans lequel le rapport molaire au sein de la matrice, de l'alumine sur la silice (Al2O3/SiO2) est supérieur à 1 et inférieur à 2. 10. Béton selon l'une quelconque des revendications précédentes, dans lequel le rapport molaire au sein de la matrice, de l'alumine sur la silice (Al2O3/SiO2) est supérieur à 1,3 et inférieur à 1,7. 11. Béton selon l'une quelconque des revendications précédentes, dans lequel la matrice présente une teneur en oxyde de chrome (Cr2O3) et/ou en zircone (ZrO2) inférieure à 0,5 %. 12. Béton selon l'une quelconque des revendications précédentes, comportant au moins 80% d'alumine et/ou au moins 1% de silice, en pourcentages massiques. 13. Béton selon l'une quelconque des revendications précédentes, dans lequel l'agrégat est constitué de grains dont la composition comporte de l'aluminium (Al) et/ou du silicium (Si) et/ou du carbone. 14. Bloc réfractaire, fini ou préfabriqué, présentant une masse de plus de 50 kg et dont au moins une partie est constituée par un béton réfractaire façonné selon l'une quelconque des revendications précédentes. 15. Béton non-façonné apte à prendre en masse de manière à constituer un béton selon l'une quelconque des revendications 1 à 13 ou un bloc selon la revendication 14. 16. Utilisation d'un béton réfractaire selon l'une quelconque des revendications 1 à 13 ou d'un bloc selon la revendication 14 dans un revêtement d'un four ou dans un revêtement d'un haut-fourneau.